(57)【要約】【課題】電気容量のばらつきを低減できる電極及びその電極を備えた蓄電装置を提供すること。【解決手段】電極２１，２２は、金属箔２１ａ，２２ａと、当該金属箔２１ａ，２２ａにある活物質層２１ｂ，２２ｂと、を備えている。活物質層２１ｂ，２２ｂは、金属箔２１ａ，２２ａに対して活物質を含む電極用スラリーを塗着することにより形成される。ここで、電極用スラリーは、消泡剤及び粘度調整剤を含み、電極用スラリーの粘度は４００Ｐａ・ｓ未満である。【選択図】図２
2014175153.tif 000002
【特許請求の範囲】
【請求項１】
金属箔及び当該金属箔の少なくとも一方の面にある活物質層を有する電極において、
前記活物質層を形成するためのものであって活物質を含む電極用スラリーは、消泡剤及び粘度調整剤を含み、
前記電極用スラリーの粘度は４００Ｐａ・ｓ未満であることを特徴とする電極。
【請求項２】
前記消泡剤の含有量は、前記電極用スラリー全体を１００質量％とした場合に０．４〜１．２質量％である請求項１に記載の電極。
【請求項３】
電極及びセパレータを有する電極組立体を備えた蓄電装置において、
前記電極として請求項１又は請求項２に記載の電極を備えていることを特徴とする蓄電装置。
【請求項４】
前記蓄電装置は二次電池である請求項３に記載の蓄電装置。
【発明の詳細な説明】
【技術分野】
【０００１】
本発明は電極及び蓄電装置に関する。
【背景技術】
【０００２】
蓄電装置としての二次電池は、例えば電極及びセパレータを有する電極組立体を備えている。電極は、金属箔及び活物質層を有している。活物質層は、例えば金属箔に対して、活物質が含まれた電極用スラリーを塗着することによって形成される。また、特許文献１には、セパレータの絶縁層の形成に用いることができる絶縁層形成用スラリーに消泡剤を添加することについて記載されている。
【先行技術文献】
【特許文献】
【０００３】
【特許文献１】国際公開ＷＯ２００９／０９６４５１号公報
【発明の概要】
【発明が解決しようとする課題】
【０００４】
ここで、金属箔に塗着される電極用スラリーの塗膜の塗着厚及び塗着重量等のばらつきが生じると、電極の活物質層にばらつきが生じる。この場合、電気容量のばらつきが懸念される。特に、例えば、電極用スラリーが貯蔵されたタンク内に金属箔を投入し、その後金属箔を引き上げることによって金属箔に電極用スラリーを塗着させる構成においては、引き上げる回数によって活物質層にばらつきが生じ得る。
【０００５】
本発明は、上述した事情を鑑みてなされたものであり、活物質層のばらつきを低減することを通じて、電気容量のばらつきを低減できる電極及びその電極を備えた蓄電装置を提供することを目的とする。
【課題を解決するための手段】
【０００６】
上記目的を達成する電極は、金属箔及び当該金属箔の少なくとも一方の面にある活物質層を有し、前記活物質層を形成するためのものであって活物質を含む電極用スラリーは、消泡剤及び粘度調整剤を含み、前記電極用スラリーの粘度は４００Ｐａ・ｓ未満であることを特徴とする。
【０００７】
かかる構成によれば、電極用スラリーに消泡剤が含まれることにより、電極用スラリーに混入される空気を低減できる。これにより、スラリー密度のばらつきの低減を図ることができる。また、電極用スラリーは粘度調整剤を含み、当該電極用スラリーの粘度は４００Ｐａ・ｓ未満である。これにより、例えば塗着の際に金属箔にかかる抵抗が過度に高くなることを抑制できる。よって、金属箔の位置ずれを抑制でき、それを通じて均一な塗着を実現できる。したがって、塗着厚及び塗着重量のばらつきを低減させることができ、それを通じて活物質層のばらつきを低減できる。よって、電気容量のばらつきが低減された電極を得ることができる。
【０００８】
上記電極について、前記消泡剤の含有量は、前記電極用スラリー全体を１００質量％とした場合に０．４〜１．２質量％であるとよい。このように含有量の範囲を設定することにより、電極用スラリーの粘度を好適な範囲に調整できる。
【０００９】
電極及びセパレータを有する電極組立体を備えた蓄電装置において、電極として上記電極を備えているとよい。かかる構成によれば、蓄電装置において、エネルギ密度のばらつきを低減できる。
【００１０】
蓄電装置は二次電池であるとよい。
【発明の効果】
【００１１】
この発明によれば、電気容量のばらつきを低減できる。
【図面の簡単な説明】
【００１２】
【図１】二次電池の斜視図。
【図２】電極組立体の分解斜視図。
【図３】電極製造装置の模式図。
【図４】電極用スラリーの組成、スラリー粘度及びスラリー密度を示す図。
【図５】（ａ）〜（ｅ）は引き上げ回数に対する塗着厚及び塗着重量の変化を示すグラフ。
【図６】貯蔵されている電極用スラリーが少ない状態のタンクを示す模式図。
【図７】スラリー密度と、塗着厚及び塗着重量との関係を示すグラフ。
【図８】（ａ）は消泡剤含有量及びスラリー粘度の関係を示す図であり、（ｂ）はそのグラフ。
【発明を実施するための形態】
【００１３】
以下、電極及びその電極を用いた蓄電装置の一実施形態について以下に説明する。
先ず、蓄電装置としての二次電池１０について以下に説明する。
図１に示すように、二次電池１０は、その外形を構成するケース１１を備えている。ケース１１は、四角箱状の容器１２と、その容器１２に設けられた開口部分を塞ぐ矩形平板状の蓋１３とから構成されている。
【００１４】
二次電池１０は、ケース１１に収容されている電極組立体１４と、電極組立体１４と電力のやり取りを行うのに用いられる正極端子１５及び負極端子１６とを備えている。なお、本実施形態の二次電池１０は、ニッケル水素電池である。
【００１５】
図２に示すように、電極組立体１４は、電極としての正極電極２１及び負極電極２２が、電気伝導に係るイオンが通過可能な多孔質膜のセパレータ２３を介して交互に積層されて構成されている。各電極２１，２２及びセパレータ２３はそれぞれ、矩形のシート状である。
【００１６】
正極電極２１は、矩形状の正極金属箔（例えばアルミニウム箔）２１ａと、当該正極金属箔２１ａの両面にある正極活物質層２１ｂと、を有する。負極電極２２は、矩形状の負極金属箔（例えば銅箔）２２ａと、当該負極金属箔２２ａの両面にある負極活物質層２２ｂと、を有する。電極組立体１４を構成している状態において、正極活物質層２１ｂは負極活物質層２２ｂによって覆われ、且つ、各電極２１，２２はセパレータ２３によって覆われている。
【００１７】
ここで、活物質層２１ｂ，２２ｂは、金属箔２１ａ，２２ａに対して活物質を含む電極用スラリーを塗着することにより形成される。電極用スラリーについては後述する。
図２に示すように、正極電極２１の端部２１ｃには正極タブ３１が突出してある。同様に、負極電極２２の端部２２ｃには負極タブ３２が突出してある。各電極２１，２２は、各タブ３１，３２の同一極性同士が積層方向に列状に配置されるように重なっている。そして、各タブ３１，３２と各端子１５，１６の同一極性同士が接続されている。
【００１８】
次に、図３を用いて、各電極２１，２２の製造に用いられる電極製造装置４０について説明する。
電極製造装置４０は、捲回された帯状の金属箔Ｍを取り付け可能な土台４１と、金属箔Ｍの一端を把持可能であって、スライド移動することにより金属箔Ｍを搬送する搬送機４２と、金属箔Ｍの搬送方向Ｔを規定する複数の搬送ローラ４３〜４６とを備えている。土台４１に取り付けられた金属箔Ｍは、搬送ローラ４３〜４６によって規定された搬送方向Ｔに沿って搬送される。
【００１９】
電極製造装置４０は、活物質層２１ｂ，２２ｂを形成するためのものであって活物質を含む電極用スラリーＳが貯蔵されるタンク５１を備えている。電極製造装置４０は、搬送機４２をスライド移動させることにより、金属箔Ｍをタンク５１内にある電極用スラリーＳに投入し、金属箔Ｍに電極用スラリーＳを塗着させてから、上方に引き上げる。なお、タンク５１は大気中に配置されており、金属箔Ｍが電極用スラリーＳに投入される際、及び、金属箔Ｍが電極用スラリーＳから引き上げられる際には、電極用スラリーＳに空気が混入し得る。
【００２０】
ちなみに、搬送機４２をスライド移動させることにより、所定の長さの金属箔Ｍをタンク５１から引き上げることを引き上げ動作と言い、当該引き上げ動作の回数を引き上げ回数と言う。
【００２１】
電極製造装置４０は、タンク５１の上方に配置されたスリット５２を備えている。電極製造装置４０は、金属箔Ｍをスリット５２に通すことにより、電極用スラリーＳの塗膜の厚さを所定厚さ以下にする。
【００２２】
電極製造装置４０は、スリット５２の上方に配置され、金属箔Ｍに塗着された電極用スラリーＳに含まれる水分を蒸発させる乾燥炉５３を備えている。また、電極製造装置４０は、乾燥炉５３にて乾燥された塗膜をプレスすることにより塗膜を緻密化するロールプレス５４を備えている。そして、電極製造装置４０は、ロールプレス５４にてプレスされた金属箔Ｍを切断する電極切断部５５を備えている。電極切断部５５は、ロールプレス５４と搬送機４２との間に配置されており、金属箔Ｍを上記所定の長さに切断する。これにより、活物質層を有する電極が製造される。
【００２３】
なお、電極切断部５５による切断が行われた場合、切断された電極を搬送機４２から取り外し、搬送機４２を電極切断部５５側に移動させて、金属箔Ｍの端部を搬送機４２に取り付ける。そして、電極製造装置４０は、再度搬送機４２をスライド移動させて、再度引き上げ動作を行う。
【００２４】
次に、電極用スラリーＳについて詳細に説明する。なお、以下の例では、電極用スラリーＳは負極電極２２の負極活物質層２２ｂの製造に用いられるものであるとする。
図４に示すように、電極用スラリーＳは水系のものであり、水素吸蔵合金（ＭＨ合金）と、導電助剤としてのＮｉ粉末と、粘度調整剤としてのカルボキシメチルセルロース（ＣＭＣ）と、結着剤としてのポリテトラフルオロエチレン（ＰＴＦＥ）及びゴム系エマルジョンとを含む。水素吸蔵合金は例えば５元素合金であり、Ｎｉ粉末は例えばフィラメント状微粉末である。ポリテトラフルオロエチレンの粘度は例えば０．０２５Ｐａ・ｓであり、ポリテトラフルオロエチレンのｐＨは例えば９〜１０である。ゴム系エマルジョンの粘度は例えば０．２Ｐａ・ｓであり、ゴム系エマルジョンのｐＨは例えば８である。
【００２５】
さらに、電極用スラリーＳは消泡剤を含む。消泡剤は例えば界面活性剤であり、具体的には例えばポリエチレンオキサイド（ＰＥＯ）である。消泡剤の含有量は、電極用スラリーＳ全体を１００質量％とした場合に０．４〜１．２質量％であるとよく、特に０．７５％であるとよい。なお、消泡剤のｐＨは例えば５である。
【００２６】
電極用スラリーＳは、これらの混合物を撹拌させて形成される。この場合、撹拌に伴い電極用スラリーＳ内に空気が混入し得る。
ここで、消泡剤を含む電極用スラリーＳの粘度は、４００Ｐａ・ｓ未満となっている。好ましくは、電極用スラリーＳの粘度は２９６Ｐａ・ｓ以上４００Ｐａ・ｓ未満となっており、更に好ましくは３４５Ｐａ・ｓ以上３７１Ｐａ・ｓ未満となっている。なお、電極用スラリーＳの粘度は、粘度調整剤であるＣＭＣの質量％を調整することにより調整される。
【００２７】
次に、本実施形態の作用について説明する。
電極用スラリーＳに消泡剤が含まれているため、電極用スラリーＳに混入される空気が低減される。このため、スラリー密度が高くなるとともに、スラリー密度のばらつきが低減される。
【００２８】
また、電極用スラリーＳの粘度が上昇するに従って、電極用スラリーＳのｐＨが小さくなるとともに、金属箔Ｍをタンク５１内の電極用スラリーＳから引き上げる際の抵抗である引き上げ抵抗が高くなる。この点、本実施形態では、電極用スラリーＳの粘度が４００Ｐａ・ｓ未満となっているため、電極用スラリーＳのｐＨは所定値（例えば５）以上となっているとともに、引き上げ抵抗が予め定められた閾値よりも低くなっている。当該閾値は、電極用スラリーＳの粘度が４００Ｐａ・ｓである場合の引き上げ抵抗であり、金属箔Ｍの引き上げに起因する金属箔Ｍの位置ずれが発生する値である。
【００２９】
次に、上記作用に係る実験結果、及び当該実験結果に関する一考察を示す。
図４に示すように、消泡剤を含まないものを比較例とし、消泡剤を含むものを実施例１〜４として、これらのスラリー粘度及びスラリー密度を測定した。なお、スラリー粘度はＢＭ型粘度計を使用して測定した。測定条件は、電極用スラリーＳの温度を２５℃、ロータ番号をＮｏ．４、ロータ回転数を０．６ｒｐｍとした。
【００３０】
その結果、図４に示すように、スラリー粘度に関して、比較例は３４０Ｐａ・ｓであり、各実施例１〜４は２９６〜３８４Ｐａ・ｓであった。また、スラリー密度に関して、比較例は２．５１ｇ／ｃｃであるのに対して、各実施例１〜４は３．１３〜３．２４ｇ／ｃｃであり、消泡剤が含まれることによって約２５％のスラリー密度の上昇が確認された。
【００３１】
ちなみに、電極用スラリーＳの粘度と消泡剤の添加によるスラリー密度の上昇率とは関連している。詳細には、電極用スラリーＳの粘度が２９６Ｐａ・ｓ以上である条件下において消泡剤を添加した場合のスラリー密度の上昇率は、電極用スラリーＳの粘度が２９６未満である条件下において消泡剤を添加した場合のスラリー密度の上昇率よりも高い。
【００３２】
さらに、スリット５２の間隔が１．６ｍｍ、金属箔Ｍの搬送速度に対応する引き上げ速度が４．２７ｍｍ／ｓｅｃ、乾燥温度が１００℃である条件下で、これら各実施例１〜４及び比較例の電極用スラリーＳを用いて電極を製造した。そして、電極の活物質層に対応する電極用スラリーＳの塗膜の膜厚である塗着厚、及び、単位面積当たりの電極用スラリーＳの重量（ｇ／ｃｍ２）である塗着重量を測定するとともに、これら塗着厚及び塗着重量の引き上げ回数に対する変化を測定した。なお、塗着重量には金属箔Ｍの重量は含まれない。
【００３３】
図５（ａ）〜図５（ｅ）は、比較例及び各実施例１〜４における引き上げ回数と、塗着厚及び塗着重量との関係を示す。詳細には、図５（ａ）は実施例１の電極用スラリーＳを用いた場合を示し、図５（ｂ）は実施例２の電極用スラリーＳを用いた場合を示し、図５（ｃ）は実施例３の電極用スラリーＳを用いた場合を示す。また、図５（ｄ）は実施例４の電極用スラリーＳを用いた場合を示し、図５（ｅ）は比較例の電極用スラリーＳを用いた場合を示す。なお、図５中、白丸が塗着厚を示し、黒丸が塗着重量を示す。
【００３４】
図５（ａ）〜（ｅ）に示すように、全体的に消泡剤を含む電極用スラリーＳを用いた場合の方が、消泡剤を含まない電極用スラリーＳを用いた場合と比較して、塗着厚が約０．１ｍｍ増加するとともに、塗着重量が、同一引き上げ回数で比較して９０〜１２０ｇほど増加したことが確認された。これら塗着厚及び塗着重量の増加は、スラリー密度の上昇によるものであると考えられる。
【００３５】
また、図５（ｅ）に示すように、比較例においては、引き上げ回数とともに塗着厚及び塗着重量が増加する傾向が確認された。これに対して、図５（ａ）〜図５（ｄ）に示すように、消泡剤を含む電極用スラリーＳを用いた場合には、引き上げ回数に対する塗着厚及び塗着重量の変動が小さくなることが確認された。
【００３６】
ちなみに、図５（ａ）〜図５（ｄ）に示すように、引き上げ回数が１〜５回目では、塗着重量が安定する一方、最後に引き上げた場合（例えば実施例１においては引き上げ回数が６回目）の塗着重量は増加する傾向が確認された。当該傾向の要因としては、タンク５１内の電極用スラリーＳの減少が考えられる。詳述すると、引き上げ回数の増加とともにタンク５１内の電極用スラリーＳが減少する。すると、図６に示すように、タンク５１内に配置された搬送ローラ４４の一部が露出する。このような状態では、均一な塗着が困難となると考えられる。このため、搬送ローラ４４が露出しないようタンク５１内に貯蔵される電極用スラリーＳの量を調整しておくとよい。
【００３７】
次に、図７を用いて、スラリー密度と、塗着厚及び塗着重量との関係について説明する。図７は、消泡剤を含む電極用スラリーＳを塗着した場合の塗着厚及び塗着重量を示すとともに、比較例として消泡剤を含まない電極用スラリーＳを塗着した場合の塗着厚及び塗着重量を示す。なお、消泡剤を含む電極用スラリーＳの塗着厚及び塗着重量については、各引き上げ回数における数値の平均値である。また、本比較例のデータは、図４及び図５（ｅ）に示した比較例とは異なるものである。
【００３８】
図７中、白丸は消泡剤を含まない場合の塗着厚を示し、白いひし形は消泡剤を含む場合の塗着厚を示す。また、黒丸は消泡剤を含まない場合の塗着重量を示し、黒いひし形は消泡剤を含む場合の塗着重量を示す。
【００３９】
図７に示すように、消泡剤を含まない場合、スラリー密度のばらつき範囲が２．３〜２．８ｇ／ｃｃであった。これに対して、消泡剤を含む場合、スラリー密度が３．１〜３．３ｇ／ｃｃの範囲内に収まることが確認された。これに伴い、消泡剤を含まない場合と比較して、塗着厚及び塗着重量の双方のばらつきが低減されていることが確認された。
【００４０】
さらに、図８（ａ）及び図８（ｂ）に示すように、ＣＭＣが１７．６８％である条件下で消泡剤の含有量に対する電極用スラリーＳの粘度変化を測定した結果、消泡剤の含有量が０．０〜１．２質量％の範囲内であれば電極用スラリーＳの粘度は３４０〜３７１Ｐａ・ｓと好適な範囲に調整されることが確認された。
【００４１】
以上詳述した本実施形態によれば以下の優れた効果を奏する。
（１）電極用スラリーＳは消泡剤を含む。これにより、スラリー密度の向上及びスラリー密度のばらつきの低減を図ることができる。よって、スラリー密度の向上に伴う塗着厚及び塗着重量の増加を通じて負極電極２２の電気容量の向上を図ることができるとともに、スラリー密度のばらつきの低減による塗着厚及び塗着重量のばらつきの低減を通じて、負極活物質層２２ｂのばらつきを低減できる。したがって、電気容量のばらつきが低減された負極電極２２を得ることができ、それを通じてエネルギ密度のばらつきが低減された二次電池１０を得ることができる。
【００４２】
かかる構成において、電極用スラリーＳは粘度調整剤としてのＣＭＣを含み、当該電極用スラリーＳの粘度は４００Ｐａ・ｓ未満である。これにより、引き上げ抵抗が過度に高くなることを抑制できる。よって、引き上げの際における金属箔Ｍの位置ずれを抑制でき、それを通じて均一な塗着を実現できる。したがって、塗着厚及び塗着重量のばらつきを更に低減できる。また、電極用スラリーＳのｐＨが５未満になることを回避でき、それを通じて電極用スラリーＳに含まれる活物質や金属箔Ｍの酸化を抑制できる。よって、上記酸化による負極電極２２の電気容量の低下を抑制できる。
【００４３】
（２）消泡剤の含有量は、電極用スラリーＳ全体を１００質量％とした場合に０．４〜１．２質量％である。このように含有量の範囲を設定することにより、電極用スラリーＳの粘度を好適な範囲に調整できる。
【００４４】
（３）電極用スラリーＳの粘度は２９６Ｐａ・ｓ以上である。これにより、電極用スラリーＳに消泡剤が含まれることによるスラリー密度の上昇率を高くすることができる。よって、塗着厚及び塗着重量を好適に増加させることができ、負極電極２２の電気容量の向上を図ることができる。
【００４５】
（４）電極用スラリーＳは、結着剤としてのゴム系エマルジョンを含む。これにより、金属箔Ｍに電極用スラリーＳが好適に結着するため、活物質層の剥離等を抑制できる。この場合、引き上げ回数の増加に伴い、塗着厚及び塗着重量が増加する。これに対して、本実施形態によれば、電極用スラリーＳが消泡剤を含むことにより、上記引き上げ回数に対する塗着厚及び塗着重量の変動幅を小さくすることができる。これにより、活物質層の剥離を抑制しつつ、引き上げ回数に対する塗着厚及び塗着重量の変動を抑制できる。
【００４６】
なお、上記実施形態は以下のように変更してもよい。
○  電極用スラリーＳに含まれる活物質、導電助剤及び結着剤、粘度調整剤及び消泡剤に用いる材料及びその組成比は、適宜変更してもよい。
【００４７】
○  電極用スラリーＳの粘度が２９６Ｐａ・ｓ以上４００Ｐａ・ｓ未満の範囲内であれば、どのように範囲を設定した場合であっても、上述した効果を得ることができる。
○  金属箔Ｍは、パンチングメタルであってもよい。
【００４８】
○  実施形態では、電極製造装置４０は、電極用スラリーＳが貯蔵されたタンク５１内に金属箔Ｍを投入し、その後引き上げることにより電極用スラリーＳを金属箔Ｍに塗着する構成であったが、塗着する構成は任意である。例えば電極用スラリーＳが付着するコーティングロール及び金属箔Ｍが搬送されるバッキングロールを有し、電極用スラリーＳを金属箔Ｍに転写する構成であってもよいし、スロットダイを用いて塗着する構成であってもよい。
【００４９】
○  実施形態では、負極電極２２の負極活物質層２２ｂに係る電極用スラリーＳについて説明したが、正極電極２１の正極活物質層２１ｂに係る電極用スラリーについても同様に、消泡剤及び粘度調整剤を含むとともに、上記のように粘度を設定するとよい。
【００５０】
○  電極用スラリーＳは水系のものであればよい。
○  実施形態では、シート状の正極電極２１とシート状の負極電極２２とがセパレータ２３を介して交互に積層された所謂積層型の電極組立体であったが、これに限られず、帯状の正極電極と負極電極とがセパレータを間に挟んだ状態で捲回された所謂捲回型の電極組立体であってもよい。
【００５１】
○  蓄電装置は、二次電池１０に限られず、電気二重層キャパシタであってもよい。
○  活物質層２１ｂ，２２ｂは、金属箔２１ａ，２２ａの両面にあったが、これに限られず、少なくとも一方の面にあればよい。
【００５２】
○  実施形態では、二次電池１０はニッケル水素電池であったが、これに限られず、リチウムイオン電池等の他の二次電池であってもよい。この場合であっても、上記のように電極用スラリーが消泡剤及び粘度調整剤を含み、電極用スラリーの粘度が上記のように設定されることにより、同様の効果を奏する。
【００５３】
次に、上記実施形態及び別例から把握できる技術的思想について以下に記載する。
（イ）活物質を含む電極用スラリーにおいて、消泡剤及び粘度調整剤を含み、粘度が４００Ｐａ・ｓ未満であるとよい。
【００５４】
（ロ）金属箔及び当該金属箔の少なくとも一方の面にある活物質層を有する電極の製造方法において、活物質層は、金属箔に活物質を含む電極用スラリーを塗布することによって形成され、電極用スラリーは消泡剤及び粘度調整剤を含み、当該電極用スラリーの粘度は４００Ｐａ・ｓ未満であるとよい。
【００５５】
（ハ）電極用スラリーの粘度は２９６Ｐａ・ｓ以上であるとよい。
（ニ）電極用スラリーは、更に結着剤としてゴム系エマルジョンを含むとよい。
【符号の説明】
【００５６】
１０…二次電池、１４…電極組立体、２１，２２…電極、２１ａ，２２ａ，Ｍ…金属箔、２１ｂ，２２ｂ…活物質層、Ｓ…電極用スラリー。
【図１】
2014175153.tif 000003
【図２】
2014175153.tif 000004
【図３】
2014175153.tif 000005
【図４】
2014175153.tif 000006
【図５】
2014175153.tif 000007
【図６】
2014175153.tif 000008
【図７】
2014175153.tif 000009
【図８】
2014175153.tif 000010